(57)【要約】【課題】ガラスに剥離可能に貼り付けられるフィルムであって、文字や絵柄を印刷することができるフィルムを提供する。また、ホワイトボードの印字面または印字面の反対面に貼り付けるフィルムであって、ペンなどを貼り付けておいたり、その再剥離性粘着フィルムを介して壁面にホワイトボードを貼り付けたりするフィルムを提供する。【解決手段】透明樹脂基板と、前記透明樹脂基板の一方の面に積層された、透明性を阻害しない再剥離性粘着エラストマー層とを有し、前記透明樹脂基板のもう一方の面には、インクでの印刷が可能であるガラス貼付用フィルム。ホワイトボートの印字面の一部または印字面の反対面に貼り付けられて用いられ、再剥離性粘着エラストマー層を有するホワイトボード貼付用フィルム。【選択図】図１
0003159508.tif 000002
【実用新案登録請求の範囲】
【請求項１】
透明樹脂基板と、前記透明樹脂基板の一方の面に積層された、透明性を阻害しない再剥離性粘着エラストマー層とを有し、前記再剥離性粘着エラストマー層をガラスに貼り付けて用いるガラス貼付用フィルムであって、
前記透明樹脂基板のもう一方の面には、インクでの印刷が可能であるガラス貼付用フィルム。
【請求項２】
前記再剥離性粘着エラストマー層は、
引張弾性率が３〜５０ＭＰaであり、
２３０℃でのＭＦＲが１〜１００ｇ／１０ｍｉｎ．であり、
ガラス板の表面に貼着し６０分間放置後に前記ガラス板の表面から剥離したときの粘着力（ＪＩＳ Ｚ０２３７）が、０．３〜５０Ｎ／２５ｍｍである、
請求項１に記載のガラス貼付用フィルム。
【請求項３】
ホワイトボートの印字面の一部に貼り付けられて用いられ、再剥離性粘着エラストマー層を有するホワイトボード貼付用フィルム。
【請求項４】
ホワイトボートの印字面とは反対面に貼り付けられて用いられ、再剥離性粘着エラストマー層を有するホワイトボード貼付用フィルム。
【請求項５】
前記再剥離性粘着エラストマー層は、
引張弾性率が３〜５０ＭＰaであり、
２３０℃、荷重２．１６ｋｇでのＭＦＲが１〜１００ｇ／１０ｍｉｎ．であり、
ガラス板の表面に貼着し６０分間放置後に前記ガラス板の表面から剥離したときの粘着力（ＪＩＳ Ｚ０２３７）が、０．３〜５０Ｎ／２５ｍｍである、
請求項３または４に記載のホワイトボード貼付用フィルム。
【考案の詳細な説明】
【技術分野】
【０００１】
本考案は、再剥離性粘着エラストマー層を有する、ガラス貼付用フィルムおよびホワイトボード貼付用フィルムに関する。
【背景技術】
【０００２】
窓ガラスやウインドウガラスに文字や絵柄を印刷して、装飾ガラスとすることがある。文字や絵柄を、ガラスに直接印刷することもあるが；ガラスに貼り付けたフィルムに文字や絵柄を印刷すれば、それを剥離することで、元のガラスに戻すことができ、便利である。
【０００３】
ところが、ガラスに貼り付けたフィルムを剥離するときに、ガラスに接着成分が残留する「糊残り」が生じることが多い。この「糊残り」が生じると、それを除去する作業が必要となり、利便性が低下する。
【０００４】
一方、ホワイトボードには、印字するためのペンや、それを消すためのイレイサーなどを備え付けておく必要がある。これらを備え付けるために、通常、ホワイトボードに受け皿を設けて、受け皿にペンなどを入れておく。ペンなどを、ホワイトボードの表面に貼り付けて保持することができれば、この受け皿が必ずしも必要なくなり、便利である。
【０００５】
また、携帯用のホワイトボードは、使用時に壁面に貼り付けて用いることがある。したがって、ホワイトボードの裏面（印字面と反対の面）に、剥離可能な粘着層があれば便利である。
【考案の概要】
【考案が解決しようとする課題】
【０００６】
本考案は、ガラスに剥離可能に貼り付けられるフィルムであって、文字や絵柄を印刷することができるフィルムを提供する。また、ホワイトボードの印字面または印字面の反対面に貼り付ける再剥離性粘着フィルムであって、その再剥離性フィルムにペンなどを貼り付けておいたり、その再剥離性粘着フィルムを介して壁面にホワイトボードを貼り付けたりすることができるフィルムを提供する。
【課題を解決するための手段】
【０００７】
すなわち、本考案の第一は、以下に示すガラス貼付用フィルムに関する。
［１］透明樹脂基板と、前記透明樹脂基板の一方の面に積層された、透明性を阻害しない再剥離性粘着エラストマー層とを有し、前記再剥離性粘着エラストマー層をガラスに貼り付けて用いるガラス貼付用フィルムであって、前記透明樹脂基板の他方の面には、インクでの印刷が可能であるガラス貼付用フィルム。
［２］前記再剥離性粘着エラストマー層は、引張弾性率が３〜５０ＭＰaであり；２３０℃でのＭＦＲが１〜１００ｇ／１０ｍｉｎ．であり；ガラス板の表面に貼着し６０分間放置後に前記ガラス板の表面から剥離したときの粘着力（ＪＩＳ Ｚ０２３７）が、０．３〜５０Ｎ／２５ｍｍである、［１］に記載のガラス貼付用フィルム。
【０００８】
本考案の第二は、以下に示すホワイトボードに貼り付けるホワイトボード貼付用フィルムに関する。
［３］ホワイトボートの印字面の一部に貼り付けられて用いられ、再剥離性粘着エラストマー層を有するフィルム。
［４］ホワイトボートの印字面とは反対面に貼り付けられて用いられ、再剥離性粘着エラストマー層を有するフィルム。
［５］前記フィルムは、引張弾性率が３〜５０ＭＰaであり；２３０℃でのＭＦＲが１〜１００ｇ／１０ｍｉｎ．であり；ガラス板の表面に貼着し６０分間放置後に前記ガラス板の表面から剥離したときの粘着力（ＪＩＳ Ｚ０２３７）が、０．３〜５０Ｎ／２５ｍｍである、［３］または［４］に記載のフィルム。
【考案の効果】
【０００９】
本考案のガラス貼付用フィルムによれば、必要に応じてガラスに装飾を施すことができ、必要に応じて元に戻すことができる。本考案のホワイトボード貼付用フィルムによれば、ホワイトボードの利便性を高めることができる。
【図面の簡単な説明】
【００１０】
【図１】ガラス貼付用フィルムの構成と、それを窓ガラスに貼り付けた例を示す。
【図２】ホワイトボード貼付用フィルムの構成を示す。
【図３】ホワイトボード貼付用フィルムをホワイトボードに貼り付けた例を示す。
【考案を実施するための形態】
【００１１】
１．ガラス貼付用フィルムについて
本考案のガラス貼付用フィルムは、透明樹脂基板と、透明樹脂基板の一方の面に積層された再剥離性粘着エラストマー層と、を有する。
【００１２】
透明樹脂基板について
本考案のガラス貼付用フィルムの透明樹脂基板とは、その表面に印字が可能である透明樹脂基板であることを特徴とする。
【００１３】
透明樹脂基板の材質は透明性の高い材料であれば特に制限されず、ポリプロピレン、ポリ塩化ビニル、ポリエチレンテレフタレートなどを挙げることができるが、インクでの印字のしやすさ（インクの乗り易さ）などを考慮すると、ポリプロピレン、ポリエチレンテレフタレートなどが好ましい場合がある。また、透明樹脂基板の印刷面（再剥離性粘着エラストマー層が積層されない面）は、インクが乗りやすくなるように、表面処理されて親インク化されていてもよい。
【００１４】
透明樹脂基板の厚さは特に限定されない。ただし、厚さが厚すぎると、ガラスへの密着性が落ちてくる傾向があり；薄すぎると、操作性が悪くなる傾向にある。したがって、透明樹脂基板の厚さの好ましい範囲は、２０μｍ〜８０μｍであり、５０μｍ前後であることが好ましい場合があるが、適宜設定される。
【００１５】
再剥離性粘着エラストマー層について
本考案のガラス貼付用フィルムにおける再剥離性粘着エラストマー層は、樹脂によって構成されている。再剥離性粘着エラストマー層の引張弾性率は３〜５０ＭＰａであることが好ましい。引張弾性率が上記範囲より小さいと、ガラスと粘着エラストマー層とを貼合せた際にカラスに密着しすぎて、ガラス貼付用フィルムをガラスから剥がしにくくなるためである。一方、引張弾性率が上記範囲より大きいと、ガラスと粘着エラストマー層が密着しにくくなる。再剥離性粘着エラストマー層の引張弾性率は、引張試験機ＡＧＳ−１００Ｄ（島津製作所）により測定される。
【００１６】
本考案のガラス貼付用フィルムにおける再剥離性粘着エラストマー層は、ガラスとの粘着力（ＪＩＳ Ｚ０２３７）が、０．３〜５０Ｎ／２５ｍｍの範囲であることが好ましい。一般的に、ガラスとの接着力が大きいと、ガラス貼付用フィルムがレンズから剥がれ落ちにくくなり好ましい。一方で、ガラスとの粘着力が一定以上に大きいと、ガラス貼付用フィルムをレンズから取り除きにくく、さらに、ガラス貼付用フィルムを貼りなおすときの作業が生じたときの作業性が悪い。したがって、再剥離性粘着エラストマー層のガラス板との粘着力は、好ましくは、０．５〜１０Ｎ／２５ｍｍ、より好ましくは２〜５Ｎ／２５ｍｍの範囲である。
【００１７】
本考案のガラス貼付用フィルムにおける再剥離性粘着エラストマー層の、ＡＳＴＭ  Ｄ１２３８に従って２３０℃、荷重２．１６ｋｇで測定されるＭＦＲが１〜１００ｇ／１０分であることが好ましい。ＭＦＲが上記範囲よりも小さいと樹脂が流動し難く、上記範囲よりも大きいと樹脂が流動しすぎて、いずれも粘着層を均一な形状に成形し難いからである。また、再剥離性粘着エラストマー層の厚みは特に限定されないが、５０μｍ〜５ｍｍ程度である。
【００１８】
一般的に、ガラスへの粘着力を高めるためには、粘着エラストマー層としてアクリル樹脂などの接着剤を使用するのが一般的である。しかし、レンズにアクリル樹脂などの接着剤を使用した場合には、レンズから剥離したときに接着剤が残留し、汚染が発生する（のり残り）という問題があった。
【００１９】
そこで本考案は、粘着エラストマー層として、上記接着剤ではなく、後述する樹脂を粘着エラストマー層として用いた。これにより、貼りなおしなど、ガラスから剥離する場合のり残りがほとんど発生することなく、接着剤を用いることなく高い美観と作業性に優れるフィルムを実現することができた。
【００２０】
なお本明細書における粘着力（ＪＩＳ  Ｚ０２３７）とは、ガラス板の表面に貼着し６０分間放置後に前記ガラス板の表面から剥離したときの粘着力をいう。
【００２１】
本考案に用いられる再剥離性粘着エラストマー層を構成する粘着剤は、ガラスの透明性を阻害しないことが好ましい。透明性を阻害しないとは、本考案のガラス貼付用フィルムをガラスに貼り付けても、視界を確保できる程度のことをいう。例えば、再剥離性粘着エラストマー層のヘイズは小さいほど好ましく、３％以下であることが好ましく、２％以下であることがより好ましく、それよりも小さいとさらに好ましい。ヘイズとは、ＪＩＳ  Ｋ７１３６に従い測定されたものであり、例えば濁度計（曇り度計）ＮＤＨ２０００（Ｎｉｐｐｏｎ Ｄｅｎｓｈｏｋｕ社製）により測定することができる。
【００２２】
このように、のり残りがなく、かつ透明性が維持できる再剥離性粘着エラストマー層を構成する樹脂の例には、オレフィン系エラストマー、スチレン系エラストマー、ウレタン系エラストマー、ポリエステル系エラストマー、ニトリル系エラストマー、ポリアミド系エラストマー、ふっ素系エラストマーなどが好ましい。具体的には、Ｎｏｔｉｏ（三井化学株式会社製、登録商標）、タフマー、ミラストマー（三井化学株式会社製、登録商標）、ダイナロン（ＪＳＲ社製、登録商標）などが挙げられるが、これらに限られるものではない。一方、塩素などのハロゲンを含有する樹脂は、廃棄する際に燃焼処理を行うとダイオキシンなどの有害物質が発生する可能性がある。その意味では、ポリ塩化系樹脂などではないほうが好ましい。
【００２３】
本考案のガラス貼付用フィルムは、再剥離性粘着エラストマー層を介してガラスに貼り付けて用いられうる。貼り付けるガラスは、特に限定されないものの、窓ガラス、ウインドウガラスなどに貼り付けることができる。そして、ガラス貼付用フィルムの透明樹脂基板の表面に所望の文字や絵柄を印刷することで、装飾ガラスとすることができる。さらに、装飾の必要がなくなったり、装飾を変更する必要が生じたりした場合には、貼り付けられたガラス貼付用フィルムを容易に剥離することができ、しかも糊残りが抑制されている。
【００２４】
２．ホワイトボード貼付用フィルムについて
本考案のホワイトボード貼付用フィルムは、ホワイトボードに密着させる面はもちろん、その裏面にも再剥離性粘着性が求められる。したがって、ホワイトボード貼付用フィルムは再剥離性粘着エラストマー層のみのフィルムであったり、樹脂基板の両面に再剥離性粘着エラストマー層が積層されたフィルムであったりする。樹脂基板の両面に積層される再剥離性粘着エラストマー層は、同一のエラストマーで構成されても、互いに異なるエラストマーで構成されてもよい。
【００２５】
ホワイトボード貼付用フィルムの再剥離性粘着エラストマー層は、前述のガラス貼付用フィルムにおける再剥離性粘着エラストマー層と同様である。すなわち、樹脂によって構成され、引張弾性率は３〜５０ＭＰａであることが好ましい。また、ガラスとの粘着力（ＪＩＳ Ｚ０２３７）が、０．３〜５０Ｎ／２５ｍｍの範囲であることが好ましく、より好ましくは０．５〜１０Ｎ／２５ｍｍであり、さらに好ましくは２〜５Ｎ／２５ｍｍの範囲である。
【００２６】
また、ホワイトボード貼付用フィルムの再剥離性粘着エラストマー層は透明であっても、非透明であってもよい。
【００２７】
ホワイトボード貼付用フィルムは、再剥離性粘着エラストマー層のみからなるフィルムであってもよいが、樹脂基板と、樹脂基板の両面に積層された再剥離性粘着エラストマー層を有していてもよい。ホワイトボード貼付用フィルムの樹脂基板は、透明であっても非透明であってもよい。ホワイトボード貼付用フィルムの樹脂基板の厚さは特に限定されない。ただし、厚さが厚すぎると、ガラスへの密着性が落ちてくる傾向があり；薄すぎると、操作性が悪くなる傾向にある。したがって、樹脂基板の厚さの好ましい範囲は、２０μｍ〜８０μｍであり、５０μｍ前後であることが好ましい場合があるが、適宜設定される。
【００２８】
ホワイトボード貼付用フィルムは、ホワイトボードの印字面の一部に貼付けられるか、または印字面とは反対の面に貼付けられる。ホワイトボードの印字面に貼付けた場合には、そこにペンなどを貼り付けて保持することができるので、便利である。一方、印字面とは反対の面に貼付けた場合には、ホワイトボードを壁に貼り付けることができるので、携帯用のホワイトボードとしての利便性が高まる。携帯用のホワイトボードは、携帯が容易なように、柔軟性を有して折りたためることができることが好ましい。
【００２９】
本考案のガラス貼付用フィルムまたはホワイトボード貼付用フィルムは、その再剥離性粘着エラストマー層の表面に積層された剥離シートを有してもよい。剥離シートを剥離して再剥離性粘着エラストマー層を露出させて、再剥離性粘着エラストマー層を対象物（ガラスまたはホワイトボード）に密着させて貼り付ければよい。
【００３０】
剥離シートは、通常のシートを用いることができる。その表面に、公知の剥離剤を塗布しておいたものを用いることが好ましい。剥離シートの材質は、例えば、ポリプロピレン、ポリエチレンテレフタレート、ポリ塩化ビニルなどをあげることができる。
【００３１】
剥離シートの厚みは、特に限定されないが、５０〜２００ミクロンであるよい。２００ミクロン以上になると、例えば本考案のガラス貼付用フィルムまたはホワイトボード貼付用フィルムを、所望の形状にあわせて、打ち抜いて使用する場合に、打ち抜き性が悪くなるし；５０ミクロン以下では、腰が弱くなって、剥離しにくくなる。
【００３２】
本考案のガラス貼付用フィルムまたはホワイトボード貼付用フィルムは、任意の方法で製造することができる。例えば、再剥離性粘着エラストマー層を構成する樹脂と、透明樹脂基板を構成する樹脂とを共押出しして積層体として；得られた積層体の再剥離性粘着エラストマー層の表面に、剥離シートを通常の手法で貼り合わせればよい。押出し後に実質的に延伸しないことが好ましい。共押出しの手法は特に限定されない。
【００３３】
以下において、図面を参照して本考案を詳細に説明する。
【００３４】
図１Ａには、本考案のガラス貼付用フィルム１０の積層断面図が示され、透明樹脂基板１と、再剥離性粘着エラストマー層２とを有する。図１Ａに示されるガラス貼付用フィルム１０は、打ち抜きにより、あるいはカッターなどで裁断することで、所望の形状に合わせて加工してもよい。
【００３５】
図１Ｂには、ガラス貼付用フィルム１０を、窓ガラス４に貼り付けた状態を示す図である。ガラス貼付用フィルムに文字や絵柄を印刷することで、ガラスを装飾することができる窓ガラスに貼り付けたガラス貼付用フィルムは、窓ガラスから剥がすこともでき、元の通常状態の窓ガラスなる。
【００３６】
図２には、本考案のホワイトボード貼付用フィルム２０の断面図が示される。図２Ａは、再剥離性粘着エラストマー層２のみからなるフィルム２０であり；図２Ｂは、樹脂基板３と、その両面に積層された再剥離性粘着エラストマー層２とを有するフィルム２０である。図２に示されるホワイトボード貼付用フィルム２０は、打ち抜きにより、あるいはカッターなどで裁断することで、所望の形状に合わせて加工してもよい。
【００３７】
図３Ａには、ホワイトボード貼付用フィルム２０を、ホワイトボードの印字面５に貼り付け、それにペンやイレーサー７などを貼り付けて保持している状態を示す。図３Ｂには、ホワイトボード貼付用フィルム２０を、ホワイトボードの印字面とは反対の面６に貼り付けている状態を示し、ホワイトボードを壁などに貼り付けることができる。
【産業上の利用可能性】
【００３８】
本考案に係るガラス貼付用フィルムを、窓ガラスに貼付けることにより、窓ガラスに装飾を施すことができる。また、ホワイトボード貼付用フィルムをホワイトボードに貼付けることにより、ペンなどを保持したり、携帯用ホワイトボードを壁に貼り付けたりするなど、機能性を高めることができる。
【符号の説明】
【００３９】
１  透明樹脂基板
２  再剥離性粘着エラストマー層
３  樹脂基板
４  窓ガラス
５  ホワイトボードの印字面
６  ホワイトボードの印字面とは反対の面
７  ペンとイレーサー
１０  ガラス貼付用フィルム
２０  ホワイトボード貼付用フィルム
【図１】
0003159508.tif 000003
【図２】
0003159508.tif 000004
【図３】
0003159508.tif 000005
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
透明樹脂基板と、前記透明樹脂基板の一方の面に積層された、透明性を阻害しない再剥離性粘着エラストマー層とを有し、前記再剥離性粘着エラストマー層をガラスに貼り付けて用いるガラス貼付用フィルムであって、
前記透明樹脂基板のもう一方の面には、インクでの印刷が可能であるガラス貼付用フィルム。
【請求項２】
前記再剥離性粘着エラストマー層は、
引張弾性率が３〜５０ＭＰaであり、
２３０℃でのＭＦＲが１〜１００ｇ／１０ｍｉｎ．であり、
ガラス板の表面に貼着し６０分間放置後に前記ガラス板の表面から剥離したときの、ＪＩＳ Ｚ０２３７により定義されている粘着力が、０．３〜５０Ｎ／２５ｍｍである、
請求項１に記載のガラス貼付用フィルム。
【請求項３】
ホワイトボートの印字面の一部に貼り付けられて用いられ、再剥離性粘着エラストマー層を有するホワイトボード貼付用フィルム。
【請求項４】
ホワイトボートの印字面とは反対面に貼り付けられて用いられ、再剥離性粘着エラストマー層を有するホワイトボード貼付用フィルム。
【請求項５】
前記再剥離性粘着エラストマー層は、
引張弾性率が３〜５０ＭＰaであり、
２３０℃、荷重２．１６ｋｇでのＭＦＲが１〜１００ｇ／１０ｍｉｎ．であり、
ガラス板の表面に貼着し６０分間放置後に前記ガラス板の表面から剥離したときの、ＪＩＳ Ｚ０２３７により定義されている粘着力が、０．３〜５０Ｎ／２５ｍｍである、
請求項３または４に記載のホワイトボード貼付用フィルム。